Procédé de préparation d’un matériau mésoporeux magnétique à base de silice fonctionnalisé (3MS- f ), ledit procédé comprenant les étapes de : Hydrolyse et précondensation, en milieu acide, d’un précurseur de silice (SiO 2 ) en présence d’un composé porogène de formule (POE) n -(POP) m -(POE) n dans laquelle : POE est un bloc polyoxyéthylène, POP est un bloc polyoxypropylène, n est égal à 20 ou 106 et m est égal à 70 ; Incorporation de nanoparticules de fer superparamagnétiques revêtues de silice, dans le mélange précondensé obtenu à l’étape i) et poursuite de la condensation; Elimination de l’agent porogène de la structure condensée obtenue ce par quoi on obtient un matériau mésoporeux magnétique organisé à base de silice (3MS); Fonctionnalisation du matériau (3MS) obtenu à l’étape précédente, par greffage covalent d’au moins une fonction réactives susceptible de former une liaison faible avec au moins une molécule organique d’intérêt (MIO), ladite liaison faible étant notamment choisie parmi les liaisons électrostatiques entre les groupements de charges opposées tels que carboxylate / ammonium, phosphonate / ammonium, sulfonate / ammonium et les liaisons hydrophobes telles que des liaisons entre des chaînes alkyles ou entre des groupements aromatiques. Eventuellement, récupération du matériau mésoporeux magnétique à base de silice fonctionnalisé (3MS- f ) obtenu à l’étape précédente. Procédé selon l’une quelconque des revendications précédentes, dans lequel le précurseur de silice est un composé comprenant au moins un groupe alkoxysilane, de préférence un composé Si(OR) 4 , avec R, identique ou différent, représentant un groupe alkyle en C 1 -C 4 . Procédé selon l’une quelconque des revendications précédentes, dans laquelle l’étape ii) est réalisée jusqu’à l’obtention d’un taux de condensation du précurseur de silice supérieur ou égal à 80%. Procédé selon l’une quelconque des revendications précédentes, dans lequel l’étape iii) est réalisée par extraction de l’agent porogène par solvant, notamment via un dispositif Soxhlet. Procédé selon l’une quelconque des revendication précédentes, dans lequel ladite au moins une fonction réactive est greffée à l’étape iv) par mise en contact du matériau 3MS avec un composé de formule : (R 3 O) 4-n Si-(L-X) n (I) Dans laquelle : X est une fonction réactive, notamment choisie parmi - une fonction polaire protique choisie parmi une amine ou un acide carboxylique, un acide phosphonique ou un acide sulfonique, et les sels de celles-ci ou - un groupe hydrophobe choisi parmi les groupes alkyles ou aromatiques, notamment phényles L est un groupement espaceur divalent, notamment choisi parmi une liaison, un groupe alkylène en C 1 -C 6 , un groupe arylène en C 5 -C 7 , un groupe aralkylène, alkylarylène, R 3 est H ou un groupe alkyle en C 1 -C 6 ; n est 1, 2 ou 3. Matériau mésoporeux magnétique à base de silice fonctionnalisé (3MS- f ), susceptible d’être obtenu par le procédé tel que défini dans les revendications 1 à 5. Matériau mésoporeux magnétique à base de silice fonctionnalisé (3MS- f ), caractérisé en ce qu’il comprend : Un matériau mésoporeux de type SBA-15 ou SBA-16 ; Une ou plusieurs particules de fer superparamagnétiques, notamment revêtues de silice ; Au moins une fonction réactive susceptible de former une liaison faible avec au moins une molécule organique d’intérêt (MIO), ladite liaison faible étant notamment choisie parmi les liaisons électrostatiques entre les groupements de charges opposées, et les liaisons hydrophobes telle que des liaisons entre groupes alkyles ou entre des groupes aromatiques, notamment phényles. Matériau mésoporeux magnétique à base de silice non fonctionnalisé (3MS) susceptible d’être obtenu selon les étapes i), ii) et iii) du procédé tel que défini dans les revendications 1 à 5. Matériau mésoporeux magnétique à base de silice fonctionnalisé (3MS- f ) ou non fonctionnalisé (3MS) selon l’une quelconque des revendications 6 à 8, dans lequel la surface spécifique S BET du matériau (3MS- f ), mesurée selon la méthode BET, est comprise entre 400 et 1000 m 2 /g, notamment entre 400 et 800 m 2 /g. Matériau mésoporeux magnétique à base de silice (3MS) ou (3MS- f ), selon l’une quelconque des revendications 6 à 9, dans lequel le volume poreux du matériau (3MS- f ) est compris entre 0,7 et 1,1 mL/g, notamment entre 0,8 et 1 mL/g. Matériau mésoporeux magnétique à base de silice (3MS) ou (3MS- f ), selon l’une quelconque des revendications 6 à 10, dans lequel le diamètre moyen des pores est compris entre 5 nm et 11 nm. Utilisation d’un matériau mésoporeux magnétique à base de silice fonctionnalisé (3MS- f ) selon l’une quelconque des revendications 6, 7, et 9 à 11 pour isoler, concentrer et/ou libérer une molécule d’intérêt organique (MIO). Utilisation selon la revendication 12, dans laquelle la molécule d’intérêt organique (MIO) est choisie parmi les acides aminés, les polyphénols, les polypeptides, les protéines les oligosaccharides (OS). Procédé pour isoler ou concentrer une molécule d’intérêt organique (MIO), comprenant les étapes de : Mise en contact du mélange comprenant la MIO à isoler ou concentrer, avec un matériau (3MS- f ) tel que défini dans l’une quelconque des revendications 6, 7, et 9 à 11; Séparation du mélange et récupération du matériau (3MS)-(MIO) formé à l’étape précédente ; et éventuellement Rupture de la liaison entre le matériau (3MS) et la (MIO) , ce par quoi la (MIO) est libérée et récupérée et le matériau (3MS- f ) régénéré. Matériau mésoporeux magnétique à base de silice (3MS)-(MIO) susceptible d’être obtenu selon les étapes a) et éventuellement b) du procédé selon la revendication 14.